(57)【要約】【課題】保持体自体に高断熱素材を埋設するような特別な加工を施す必要がなく、特に内側部材上部におけるアーク加熱時の熱効率を向上させた石英ルツボ製造用モールド及び該モールドの製造方法を提供する。【解決手段】本発明の石英ルツボ製造用モールドは、シリカ原料粉末が押し付けられる内側部材１２と、前記内側部材を保持する保持体１４とを備えた石英ルツボ製造用モールドであって、前記内側部材１２の内周面全周囲において、口元部から下方に所定の長さ寸法Ｈを有してＳｉＯあるいはＳｉＯ２からなるベーパ層が形成されている。【選択図】図２
2017186212.tif 000002
【特許請求の範囲】
【請求項１】
シリカ原料粉末が押し付けられる内側部材と、前記内側部材を保持する保持体とを備えた石英ルツボ製造用モールドであって、
前記内側部材の内周面全周囲において、口元部から下方に所定の長さ寸法を有してＳｉＯあるいはＳｉＯ２からなるベーパ層が形成されていることを特徴とする石英ルツボ製造用モールド。
【請求項２】
前記ベーパ層が口元部から下方に少なくとも３９０ｍｍの長さ寸法で、かつ厚さ寸法が１００μｍ以上１ｍｍ未満に形成されていることを特徴とする請求項１記載の石英ルツボ製造用モールド。
【請求項３】
内側部材と、前記内側部材を保持する保持体とを備えた石英ルツボ製造用モールドの製造方法において、
前記内側部材の内周面全周囲における、前記内側部材の口元部から下方に所定の長さ寸法の領域に、酸水素火炎溶融法によって、ＳｉＯあるいはＳｉＯ２からなるベーパ層を形成する工程と含むことを特徴とする石英ルツボ製造用モールドの製造方法。
【請求項４】
前記ベーパ層が口元部から下方に少なくとも３９０ｍｍの長さ寸法で、かつ厚さ寸法が１００μｍ以上１ｍｍ未満に形成されていることを特徴とする請求項３記載の石英ルツボ製造用モールドの製造方法。
【発明の詳細な説明】
【技術分野】
【０００１】
本発明は、石英ルツボ製造用モールド及び該モールドの製造方法に関し、ＣＺ法等の引き上げ法によるシリコン単結晶インゴットを製造する際に用いられる石英ルツボ製造用モールド及び該モールドの製造方法に関する。
【背景技術】
【０００２】
シリコン単結晶の製造においては、チョクラルスキー法（ＣＺ法）が広く用いられている。この方法は、ルツボ内に収容された原料シリコン融液の表面に種結晶を接触させ、ルツボを回転させるとともに、前記種結晶を反対方向に回転させながら上方へ引上げることにより、種結晶の下端に単結晶インゴットを育成していくものである。
【０００３】
上記方法において、原料シリコン融液を収容するためのルツボには、石英ルツボが用いられている。この石英ルツボは、一般的には２層構造であり、外層が不透明層、内層が透明層から構成されている。
前記外層の不透明層は、合成シリカガラスに比べて、純度は低いものの、耐熱性に優れた天然シリカ原料により形成されている。一方、前記内層の透明層は、引上げられるシリコン単結晶インゴットに対する不純物汚染の抑制のため、高純度の合成シリカ原料により形成され、また、前記単結晶インゴットの結晶化率の向上等の観点から、ルツボ内表面は平滑に形成されている。
【０００４】
この石英ルツボの製造方法として、例えば特許文献１、２に記載されているような回転モールド法が知られている。この回転モールド法は、合成シリカ原料、天然シリカ原料の原料粉末を、回転するモールドの側壁及び底面に夫々の原料粉末層を形成し、前記アークで加熱溶融して、石英ルツボを製造する方法である。
【０００５】
この特許文献２に示された石英ルツボ製造装置を図４に示すと共に、図４に基づいて石英ルツボの製造方法を説明する。
石英ルツボ製造装置のルツボ成形用モールド１１は、原料粉末層が形成される内側部材１２と、前記内側部材１２を保持する保持体１４とを備えている。また、前記内側部材１２には貫通穴１２ａが形成され、前記内側部材１２と保持体１４との間には、貫通穴１２ａが連通する通気路１３が形成されている。更に、前記通気路１３は開口部１６を介して、ポンプ等の減圧機構１８に接続されている。
【０００６】
そして、図示しない回転駆動源を稼働して回転軸１５を矢印の方向に、ルツボ成形用モールド１１を高速で回転させつつ、ルツボ成形用モールド１１内の上部から、初めに天然シリカ原料粉末を装填し、さらにその内表面に合成シリカ原料粉末を装填する。
【０００７】
初めに供給された天然シリカ原料粉末は、遠心力（また図示しないが特許文献１に示される内枠）によって、ルツボ成形用モールド１１の内側部材１２に押圧され、一つの天然シリカ原料粉末層１０ｂが形成される。
そして、この天然シリカ原料粉末に続いて、合成シリカ原料粉末がルツボ成形用モールド１１内に供給され、遠心力（また図示しないが特許文献１に示される内枠）によって天然シリカ原料粉末層１０ｂに押圧され、一つの合成シリカ原料粉末層１０ａが形成される。
即ち、全体としてルツボ形状の２層のシリカ粉成形体１０が形成される。
【０００８】
その後、減圧機構１８の作動により、内側部材１２の貫通穴１２ａ、通気部１３を介して、シリカ粉成形体１０を減圧すると共に、カーボン電極１７に通電してアーク放電させ、シリカ粉成形体１０の内側から加熱し、シリカ粉成形体１０を内側から順次溶融する。
【０００９】
その後、冷却することにより、図５に示すような内面側には実質的に無気泡化状態で酸素過剰欠陥が抑制された透明シリカガラス層２が形成され、外表側には多数の気泡が存在する不透明シリカガラス層３が形成された、２重層構造の石英ルツボ１が製造される。
【００１０】
また、この製造された石英ルツボ１の上部には、図５に示すように、外径が口元部（上端部）に行くにしたがって徐々に小さくなる薄肉部１Ａが形成される。この薄肉部１Ａを有する石英ルツボ１をシリコン単結晶の引上げ工程で用いると、石英ルツボ１の上部は変形し易いため、内側に倒れ易いという問題があった。そのため、前記した石英ルツボ１の薄肉部１Ａを除去しなければならず、コストが嵩むという問題があった。
【００１１】
更に、特許文献３では、石英ルツボ１の前記薄肉部１Ａの形成を抑制した石英ルツボ製造用モールドが提案されている。
この提案された石英ルツボ製造用モールド３１（図４の保持体１４に相当）は、図６に示すように、その上部領域に高断熱素材３２を埋設したものである。
この石英ルツボ製造用モールド３１（図４の保持体１４に相当）によれば、モールド上部の断熱性（保温性）が向上するため、アーク加熱時の均熱性、熱効率が向上し、前記石英ルツボ１の薄肉部１Ａの発生を抑制することができる。
【先行技術文献】
【特許文献】
【００１２】
【特許文献１】特開２０００−１６９１６４号公報
【特許文献２】特開２０１４−６５６２１号公報
【特許文献３】特開２０１１−１２６７２６号公報
【発明の概要】
【発明が解決しようとする課題】
【００１３】
ところで、前記したような石英ルツボ製造用モールド（保持体に相当）の上部領域に高断熱素材を埋設したものにあっては、保持体自体に高断熱素材を埋設する特別な加工を行う必要性があり、保持体の製作に時間と費用がかかるという技術的課題があった。
また、石英ルツボ製造用モールド（保持体）の内側には内側部材が配置されている。即ち、シリカ粉成形体と高断熱素材の間には距離があり、そのため、断熱効果が劣り、アーク加熱時の熱効率が劣るという技術的課題があった。
特に、前記内側部材と保持体との間には、貫通穴が連通する通気路が形成されているため、アーク加熱時の熱効率が劣るという技術的課題があった。
【００１４】
本発明は、上記技術的課題を解決するためになされたものであり、保持体自体に高断熱素材を埋設するような特別な加工を施す必要がなく、特に内側部材上部におけるアーク加熱時の熱効率を向上させた石英ルツボ製造用モールド及び該モールドの製造方法を提供することを目的とする。
【課題を解決するための手段】
【００１５】
上記目的を達成するためになされた石英ルツボ製造用モールドは、シリカ原料粉末が押し付けられる内側部材と、前記内側部材を保持する保持体とを備えた石英ルツボ製造用モールドであって、前記内側部材の内周面全周囲において、口元部から下方に所定の長さ寸法を有してＳｉＯあるいはＳｉＯ２からなるベーパ層が形成されていることを特徴としている。
【００１６】
このように、本発明にかかる石英ルツボ製造用モールドの内側部材の内周面には、口元部から下方に所定の長さ寸法を有したＳｉＯあるいはＳｉＯ２からなるベーパ層が形成されている。このベーパ層は、シリカ粉成形体と内側部材との間に位置し、断熱材として機能する。
その結果、モールド上部の断熱性（保温性）が向上し、アーク加熱時の均熱性、熱効率を向上させることができ、石英ルツボの上部に発生する薄肉部の発生を抑制することができる。その結果、石英ルツボの切断除去する部分を減少させることができ、製造コストの低減を図ることができる。
【００１７】
ここで、前記ベーパ層が口元部から下方に少なくとも３９０ｍｍの長さ寸法で、かつ厚さ寸法が１００μｍ以上１ｍｍ未満に形成されていることが望ましい。
前記ベーパ層が口元部から下方に少なくとも３９０ｍｍの長さ寸法に形成されているのは、石英ルツボの薄肉部が発生する領域に対応する領域が、内側部材上部の口元部から下方３９０ｍｍの長さ寸法の領域のためである。
また、ベーパ層の厚さが１００μｍ未満の場合には、期待した断熱効果を得ることができず、一方、ベーパ層の厚さが１ｍｍ以上の場合にはベーパ層が剥離する虞があり、好ましくない。
尚、前記ベーパ層とは、合成シリカ原料粉末あるいは天然シリカ原料粉末を１４００℃以上に加熱し、気化させ、冷却により再結晶化したＳｉＯあるいはＳｉＯ２からなる層をいう。
【００１８】
上記目的を達成するためになされた石英ルツボ製造用モールドの製造方法は、内側部材と、前記内側部材を保持する保持体とを備えた石英ルツボ製造用モールドの製造方法において、前記内側部材の内周面全周囲における、前記内側部材の口元部から下方に所定の長さ寸法の領域に、酸水素火炎溶融法によって、ＳｉＯあるいはＳｉＯ２からなるベーパ層を形成する工程と含むことを特徴としている。
このように酸水素火炎溶融法によって、内側部材の内周面全周囲に、口元部から下方に所定の長さ寸法を有したＳｉＯあるいはＳｉＯ２からなるベーパ層を形成することができる。このベーパ層は、シリカ粉成形体と内側部材との間に位置し、断熱材として機能する。
【００１９】
ここで、前記多孔質層が、酸水素火炎溶融法によって形成されるＳｉＯあるいはＳｉＯ２からなるベーパ層であって、前記ベーパ層が口元部から下方に少なくとも３９０ｍｍの長さ寸法で、かつ厚さ寸法が１００μｍ以上１ｍｍ未満に形成されていることが望ましい。
【発明の効果】
【００２０】
本発明によれば、保持体自体に高断熱素材を埋設するような特別な加工を施す必要がなく、特に内側部材上部におけるアーク加熱時の熱効率を向上させた石英ルツボ製造用モールド及び該モールドの製造方法を得ることができる。
【図面の簡単な説明】
【００２１】
【図１】図１は、本発明にかかる石英ルツボ製造用モールドの実施形態を示す断面図である。
【図２】図２は、図１に示したＸ部分の拡大断面図である。
【図３】図３は、図１に示したベーパ層を形成するためのベーパ層形成装置の概略構成を示す図である。
【図４】図４は、従来の石英ルツボ製造用モールド（石英ルツボ製造装置）を示す断面図である。
【図５】図５は、従来の石英ルツボ製造用モールド（石英ルツボ製造装置）によって製造された石英ルツボを示す断面図である。
【図６】図６は、従来の石英ルツボ製造用モールド（保持体）を示す断面図である。
【発明を実施するための形態】
【００２２】
本発明にかかる石英ルツボ製造用モールドの一実施形態を、図１及び図２に基づいて説明する。
石英ルツボ製造用モールド１１は、従来の場合と同様に、内側部材１２と、前記内側部材１２を保持する保持体１４とを備えている。また内側部材１２には通気部１２ａが形成され、前記内側部材１２と保持体１４との間には、通気部１２ａが連通する通気路１３が形成されている。更に、前記通気路１３は開口部１６を介して、ポンプ等の減圧機構１８に接続されている。
【００２３】
また、前記内側部材１２の内周面１２ｂの口元部（上端部）１２ｃから下方に所定の長さ寸法Ｈを有したＳｉＯあるいはＳｉＯ２からなるベーパ層Ｖが、前記内周面１２ｂの全周囲に形成されている。
このベーパ層Ｖは、天然シリカ粉末あるいは合成シリカ粉末を、１４００℃以上で加熱、気化させ、冷却により再結晶化したものであり、多孔質層である。このベーパ層Ｖが多孔質層であるため、より断熱効果を得ることができる。
【００２４】
このベーパ層Ｖの気孔率、平均気孔径は、特に限定されるものではないが、気孔率が３０〜７０％、平均気孔径が０．０１〜１０μｍのものが、断熱効果に優れ、好ましい。また、ベーパ層ＶがＳｉＯあるいはＳｉＯ２からなり、製造される石英ルツボと同質であるため、石英ルツボに対して、不純物等に面において悪影響を与えるものでない。
【００２５】
また、前記ベーパ層Ｖの長さ寸法Ｈは、口元部（上端部）１２ｃから少なくとも３９０ｍｍを有する。尚、口元部（上端部）１２ｃから３９０ｍｍの領域には、通気部１２ａは形成されていない。
前記内側部材１２の内周面１２ｂの口元部（上端部）１２ｃから下方に少なくとも３９０ｍｍの長さ寸法に形成したのは、石英ルツボの薄肉部１Ａが発生する領域に対応させるためである。したがって、必要に応じて、ベーパ層Ｖの長さ寸法Ｈを３９０ｍｍ以上としても良い。
【００２６】
また、ＳｉＯあるいはＳｉＯ２からなるベーパ層Ｖの厚さＷは、１００μｍ以上１ｍｍ未満になされている。
前記ベーパ層Ｖの厚さＷが１００μｍ未満の場合には、期待した断熱効果を得ることができず、一方、ベーパ層の厚さＷが１ｍｍ以上の場合にはベーパ層が剥離する虞があり、好ましくないためである。
【００２７】
前記ベーパ層Ｖの形成方法については特に限定されるものではないが、例えば、図３に示したベーパ層形成装置２０によって形成することができる。
このベーパ層形成装置２０は、酸水素火炎溶融法によって、内側部材の口元部（上端部）から所定の長さ寸法Ｈの領域に、前記ベーパ層Ｖを形成するものである。
【００２８】
図３に示すベーパ層形成装置２０は、シリカ原料粉末が貯蔵される原料タンク２１と、前記原料タンク２１からのシリカ原料粉末の供給を制御する制御部２２と、前記原料タンク２１から下部にシリカ原料粉末を落下させるための原料輸送部２４と、前記原料輸送部２４を落下してきたシリカ原料粉末を加熱するバーナ２６と、前記バーナ２６の側方に位置し、シリカ原料粉末を溶融する溶融炉２７とにより構成されている。
また、前記原料輸送部２４には、酸素ガス供給口２３が設けられ、また、前記バーナ２６には、水素ガス供給口２５が設けられている。
【００２９】
尚、少なくともシリカ原料粉末と接触する原料タンク２１、原料輸送部２４、バーナ２６の壁部を、炭化ケイ素、または、炭化ケイ素とシリコンとの焼結体により形成することが望ましい。これにより、シリカ原料粉末と該装置部材の接触摩擦による静電気の発生を低減させることができ、かつ、その接触部分の摩耗による不純物の混入を防止することができる。この場合、前記シリカ原料粉末と接触する壁部には、アース線２８を設けて接地するのが望ましい。わずかな静電気の発生に対しても、帯電防止策を万全なものとするため、アース接地することが好ましい。
【００３０】
前記ベーパ層形成装置２０を用いてベーパ層Ｖを形成するには、まず、シリカ原料粉末を原料タンク２１に入れる。そして、制御部２２において原料供給量を制御して、シリカ原料粉末を原料輸送部２４へ落下させる。途中、酸素ガス供給口２３より、酸素ガスを流入させ、シリカ原料粉末とともにバーナ２６へ送出させる。バーナ２６には、水素ガス供給口２５より、水素ガスを流入させ、点火して酸素ガスと反応させる。前記バーナ２６を通過したシリカ原料粉末は、酸水素火炎中を通過する際、その反応熱を受け、溶融炉２７において溶融される。
【００３１】
そして、溶融した原料シリカは、回転している内側部材１２の上に堆積する。内側部材１２は回転するため、堆積した原料シリカは冷却され、ベーパ層Ｖを形成する。
前記内側部材１２は回転するため、堆積したベーパ層上に、更にベーパ層が堆積し、所定の厚さのベーパ層Ｖが形成される。
【００３２】
このように、ベーパ層形成装置２０を用いてベーパ層Ｖを形成することにより、従来のように、保持体自体に高断熱素材を埋設するような特別な加工を施す必要がなく、容易に、ＳｉＯあるいはＳｉＯ２からなる多孔質層からなる断熱材を形成することができる。
尚、ベーパ層を形成する方法としては、前記ベーパ層形成装置２０を用いる方法に限定されるものではなく、例えば、ベーパ層を形成する方法としてルツボのダミー溶融を行う方法を用いても良い。
このダミー溶融とは、製品にならない高さの低いシリカ粉成形体１０を形成、すなわち前記内側部材１２のベーパ層Ｖを形成する部分には天然シリカ原料粉および合成シリカ原料粉を堆積させずにシリカ粉成形体１０を形成し、その後カーボン電極に通電してアーク放電し、シリカ粉成形体１０を内側から加熱して高さの低いルツボを溶融する方法である。溶融中にベーパ層Ｖを形成する部分は露出しており、ルツボ溶融の加熱によって気化したシリカが内側部材１２のベーパ層形成部に堆積することでベーパ層Ｖを形成する方法である。
【００３３】
次に、前記ベーパ層Ｖが形成された内側部材を備える石英ルツボ製造用モールドを用いて、石英ルツボを製造する方法について、図１、図４に基づいて説明する。
石英ルツボの製造方法は、基本的には従来の場合と同様であり、図示しない回転駆動源を稼働して回転軸１５を矢印の方向に、ルツボ成形用モールド１１を高速で回転させつつ、ルツボ成形用モールド１１内の上部から、初めに天然シリカ原料粉末を装填し、さらにその内表面に合成シリカ原料粉末を装填する。
【００３４】
初めに供給された天然シリカ原料粉末は、図４に示すように、遠心力（また図示しないが特許文献１に示される内枠）によってルツボ成形用モールド１１の内側部材１２に押圧され、一つの天然シリカ原料粉末層１０ｂが形成される。
そして、この天然シリカ原料粉末に続いて、合成シリカ原料粉末がルツボ成形用モールド１１内に供給され、遠心力（また図示しないが特許文献１に示される内枠）によって天然シリカ原料粉末層１０ｂに押圧され、一つの合成シリカ原料粉末層１０ａが形成され、全体としてルツボ形状の２層のシリカ粉成形体１０が形成される。
【００３５】
その後、減圧機構１８の作動により、内側部材１２の通気部１２ａ、通気路１３を介して減圧すると共に、カーボン電極１７に通電してアーク放電させ、シリカ粉成形体１０の内側から加熱し、シリカ粉成形体１０を内側から順次溶融する。
【００３６】
このシリカ粉成形体１０の内側から加熱し、シリカ粉成形体１０を内側から順次溶融する際、ベーパ層Ｖが形成された領域は、断熱性（保温性）が向上し、熱効率が向上している。そのため、シリカ粉成形体１０を内側から順次溶融すると、より外側まで溶融するため、ベーパ層Ｖの形成領域に対応する石英ルツボの領域は、従来に比べて肉厚に形成される。即ち、石英ルツボ１の上部に発生していた薄肉部１Ａの発生を抑制することができ、石英ルツボ１の側面（胴部）の肉厚を略均一になすことができる。
【００３７】
このように、ベーパ層Ｖはシリカ粉成形体１０と内側部材１２との間に位置し、断熱材として機能するため、モールド上部の断熱性（保温性）が向上し、アーク加熱時の均熱性、熱効率を向上させることができ、石英ルツボ１の上部に発生していた薄肉部１Ａの発生を抑制することができる。その結果、石英ルツボの切断除去する部分を減少でき、製造コストの低減を図ることができる。
しかも、シリカ粉成形体１０とベーパ層Ｖは接しているため、より断熱効果を得ることができ、アーク加熱時の熱効率をより向上させることができる。
【００３８】
尚、口径が大きい石英ルツボを製造する際、シリカ粉成形体１０の上部はカーボン電極７からの距離がより離れ、アーク放電による熱量が減少する。そのため、本発明にかかる石英ルツボ製造用モールドは、大口径の石英ルツボを製造する際に、より好適に用いられる。
【実施例】
【００３９】
（実施例１）
図３に示すベーパ層形成装置を用いて、内側部材に長さ寸法Ｈ４５０ｍｍ、厚さＷ２００μｍのベーパ層Ｖを形成した。
そして、図１に示した本発明にかかる石英ルツボ製造用モールドを用いて、外径が８１１ｍｍ、厚みが１３．５ｍｍの３２インチ用石英ルツボを製造した。
その結果、石英ルツボの上部に発生する薄肉部の発生は認められず、石英ルツボの側面（胴部）の肉厚を略均一になすことができた。
【００４０】
（実施例２）
図３に示すベーパ層形成装置を用いて、内側部材に長さ寸法Ｈ４００ｍｍ、厚さＷ５００μｍのベーパ層Ｖを形成した。
そして、図１に示した本発明にかかる石英ルツボ製造用モールドを用いて、実施例１と同一条件で、外径が８１２ｍｍ、厚みが１４．５ｍｍの３２インチ用石英ルツボを製造した。
その結果、石英ルツボの上部に発生する薄肉部の発生は認められず、石英ルツボの側面（胴部）の肉厚を略均一になすことができた。
【００４１】
（実施例３）
図３に示すベーパ層形成装置を用いて、内側部材に長さ寸法Ｈを４５０ｍｍ、厚さＷを７００μｍのベーパ層Ｖを形成した。
そして、図１に示した本発明にかかる石英ルツボ製造用モールドを用いて、実施例１と同一条件で、外径が８１３ｍｍ、厚みが１５ｍｍの３２インチ用石英ルツボを製造した。
その結果、石英ルツボの上部に発生する薄肉部の発生は認められず、石英ルツボの側面（胴部）の肉厚を略均一になすことができた。
【００４２】
（比較例１）
図３に示すベーパ層形成装置を用いて、内側部材に長さ寸法Ｈを４５０ｍｍ、厚さＷを、１ｍｍのベーパ層Ｖを形成した。
その結果、前記ベーパ層Ｖの剥離が確認され、ベーパ層Ｖを形成することができなかった。
【００４３】
（比較例２）
図３に示すベーパ層形成装置を用いて、内側部材に長さ寸法Ｈを４５０ｍｍ、厚さＷを、９０μｍのベーパ層Ｖを形成した。
そして、図１に示した本発明にかかる石英ルツボ製造用モールドを用いて、実施例１と同一条件で、外径が８１１ｍｍ、厚みが１２ｍｍの３２インチ用石英ルツボを製造した。
その結果、石英ルツボの上部に薄肉部が発生し、石英ルツボの側面（胴部）の肉厚を略均一になすことができなかった。
【００４４】
（比較例３）
図３に示すベーパ層形成装置を用いて、内側部材に長さ寸法Ｈを２００ ｍｍ、厚さＷを５００μｍのベーパ層Ｖを形成した。
そして、図１に示した本発明にかかる石英ルツボ製造用モールドを用いて、実施例１と同一条件で、外径が８１２ｍｍ、厚みが１３ｍｍの３２インチ用石英ルツボを製造した。
その結果、石英ルツボの上部に薄肉部が発生し、石英ルツボの側面（胴部）の肉厚を略均一になすことができなかった。
【符号の説明】
【００４５】
１      石英ルツボ
１Ａ    薄肉部
２      透明シリカガラス層
３      不透明シリカガラス層
１０    シリカ粉成形体
１０ａ  合成シリカ原料粉末層
１０ｂ  天然シリカ原料粉末層
１１    ルツボ成形用モールド
１２    内側部材
１２ａ  通気部（貫通穴）
１２ｂ  内周面
１２ｃ  口元部（上端部）
１４    保持体
２０    ベーパ層形成装置
Ｖ      ベーパ層
Ｈ      ベーパ層の口元部（上端部）からの長さ寸法
Ｗ      ベーパ層の厚さ
【図１】
2017186212.tif 000003
【図２】
2017186212.tif 000004
【図３】
2017186212.tif 000005
【図４】
2017186212.tif 000006
【図５】
2017186212.tif 000007
【図６】
2017186212.tif 000008